(57)【特許請求の範囲】
【請求項１】
下記（Ａ）〜（Ｄ）成分を含有するとともに、熱架橋剤を含まない光学用粘着剤組成物であって、
前記光学用粘着剤組成物からなる乾燥後の厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物。
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
【請求項２】
前記（Ａ）成分が、構成単位として、アルキル基の炭素数が１〜２０の範囲内の値である（メタ）アクリル酸エステルと、分子内に水酸基、カルボキシル基、アミノ基及びアミド基からなる群より選択される少なくとも一種を有する単量体と、を含むとともに、これらの共重合比（重量基準）を９９．９：０．１〜８０：２０の範囲内の値とすることを特徴とする請求項１に記載の光学用粘着剤組成物。
【請求項３】
前記（Ｂ）成分が、構成単位として、アルキル基の炭素数が１〜２０の範囲内の値である（メタ）アクリル酸エステルと、側鎖にエチレン性二重結合を有する単量体と、を含むとともに、これらの共重合比（重量基準）を９９：１〜５０：５０の範囲内の値とすることを特徴とする請求項１または２に記載の光学用粘着剤組成物。
【請求項４】
前記（Ｂ）成分の側鎖におけるエチレン性二重結合が、イソシアナート基を介して導入された（メタ）アクリロイル基または（メタ）アクリロイルオキシ基であることを特徴とする請求項１〜３のいずれか一項に記載の光学用粘着剤組成物。
【請求項５】
前記（Ｃ）成分が、トリス（アクリロキシエチル）イソシアヌレート、ビス（アクリロキシエチル）ヒドロキシエチルイソシアヌレート、イソシアヌル酸エチレンオキサイド変性ジアクリレート、イソシアヌル酸エチレンオキサイド変性トリアクリレート及びε―カプロラクトン変性トリス（アクリロキシエチル）イソシアヌレートからなる群より選択される少なくとも一つであることを特徴とする請求項１〜４のいずれか一項に記載の光学用粘着剤組成物。
【請求項６】
（Ｅ）成分として、シランカップリング剤をさらに含有するとともに、当該（Ｅ）成分の含有量を、前記（Ａ）成分１００重量部に対して、０．００１〜１０重量部の範囲内の値とすることを特徴とする請求項１〜５のいずれか一項に記載の光学用粘着剤組成物。
【請求項７】
光学用粘着剤組成物を硬化させてなる光学用粘着剤であって、工程（１）〜（３）を経て形成されることを特徴とする光学用粘着剤。
（１）下記（Ａ）〜（Ｄ）成分を含有するとともに、熱架橋剤を含まない光学用粘着剤組成物であって、前記光学用粘着剤組成物からなる厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物を準備する工程
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
（２）光学用粘着剤組成物を剥離フィルムに塗布する工程
（３）活性エネルギー線を５０〜１０００ｍＪ／ｃｍ2の範囲内の照射量にて照射し、光学用粘着剤を得る工程
【請求項８】
フィルム基材上に、請求項７に記載の光学用粘着剤を含む粘着剤層を備えてなる光学フィルムであって、前記粘着剤層の厚さを１〜１００μｍの範囲内の値とすることを特徴とする光学フィルム。
【請求項９】
前記フィルム基材が、偏光板であることを特徴とする請求項８に記載の光学フィルム。
【発明の詳細な説明】
【技術分野】
【０００１】
本発明は、活性エネルギー線を用いて硬化させる光学用粘着剤組成物、光学用粘着剤、及び光学フィルムに関する。特に、シーズニングが不要である一方で、環境変化に曝された場合であっても、光漏れの発生を効果的に抑制でき、かつ、透明性に優れた光学用粘着剤組成物、光学用粘着剤及び光学フィルムに関する。
【背景技術】
【０００２】
液晶表示装置等において良好な画像表示を行うためには、液晶セルに対し、偏光板を光学的に均一に貼合し、光学的性質を維持する必要がある。
すなわち、液晶表示装置等においては、偏光板の寸法変化にともなう貼合部の浮きや剥れ、あるいは、偏光板の寸法変化にともなう不均一な残留応力等が、いわゆる「光漏れ」の原因となり、直接的に製品品質の低下へと繋がりやすい。
したがって、液晶表示装置等においては、環境変化等にかかわらず、偏光板の光学的性質を維持する必要がある。
そこで、従来、偏光板の貼合における粘着剤、あるいは接着剤には、光照射により、短時間で硬化させることができる光硬化性組成物が広く用いられている（例えば、特許文献１〜２）。
【０００３】
すなわち、特許文献１には、シーズニング期間を短縮でき、かつ、永久接着剤、再剥離用等、様々な用途に使用できる感圧接着剤シートであって、偏光板の貼合にも使用可能な感圧接着剤シートが開示されている。
より具体的には、支持体または剥離シート上に、炭素数１〜１８のアルキル基を有する（メタ）アクリル酸アルキルエステルを主成分とする単量体を重合してなるアクリル系重合体１００重量部に対して、少なくとも、側鎖に放射線重合性基を有するアクリル系重合体１〜１００重量部が配合された配合物からなる薄膜を形成し、放射線架橋してなる感圧接着剤シートが開示されている。
【０００４】
また、特許文献２には、液晶セルに対し、偏光板を耐久性よく接着し得るとともに、高温高湿環境下であっても光漏れが生じにくい偏光板用粘着剤が開示されている。
より具体的には、アクリル系共重合体と、側鎖に活性エネルギー線重合性基を有するアクリル系共重合体を含む粘着性材料に、活性エネルギー線を照射してなる、２３℃における貯蔵弾性率（Ｇ´）が０．３〜１０ＭＰａであることを特徴とした偏光板用粘着剤が開示されている。
【先行技術文献】
【特許文献】
【０００５】
【特許文献１】特開２００１−１０７００５号公報（特許請求の範囲）
【特許文献２】特開２００６−３０９１１４号公報（特許請求の範囲）
【発明の概要】
【発明が解決しようとする課題】
【０００６】
しかしながら、特許文献１に開示された感圧接着剤シートは、（メタ）アクリル酸アルキルエステルを主成分とする単量体を重合して得られるアクリル系重合体に対して、側鎖に放射線重合性基を有するアクリル系重合体の相溶性が低く、光学材料である偏光板の貼合に用いるには、透明性が乏しいという問題が見られた。
また、特許文献１に開示された感圧接着剤は、側鎖に放射線重合性基を有するアクリル系重合体同士を、直接的に光架橋させているため、架橋密度が高く、環境変化に曝された場合には、十分な耐久性を得ることが困難となって、光漏れが生じやすくなる問題が見られた。
【０００７】
また、特許文献２に開示された偏光板用粘着剤においても、アクリル系共重合体に対する、側鎖に活性エネルギー線重合性基を有するアクリル系共重合体の相溶性が低く、十分な透明性が得られないという問題が見られた。
一方、引用文献２に開示された偏光板用粘着剤は、イソシアナート等の熱架橋剤を併用することにより、耐久性を向上させ、光漏れの発生をある程度抑制することには成功している（実施例）。
しかしながら、この場合、熱架橋のためのシーズニング期間を、１週間程度設けなければならないという問題が生じていた。
このような事情から、シーズニングが不要である一方で、環境変化に曝された場合であっても、光漏れの発生を効果的に抑制でき、かつ、透明性に優れた光学用粘着剤が求められていた。
【０００８】
そこで、本発明の発明者等は、以上のような事情に鑑み鋭意努力したところ、（Ａ）所定重量平均分子量を有する（メタ）アクリル酸エステル重合体と、（Ｂ）所定重量平均分子量を有する反応性（メタ）アクリル酸エステル重合体と、（Ｃ）多官能（メタ）アクリレート化合物と、（Ｄ）光重合開始剤とを、所定割合で配合することによって、シーズニングを行わなくとも、環境変化によらず良好な粘着剤特性が得られ、かつ、透明性についても向上することを見出し、本発明を完成させたものである。
すなわち、本発明の目的は、シーズニングが不要である一方で、環境変化に曝された場合であっても、光漏れの発生を効果的に抑制でき、かつ、透明性に優れた光学用粘着剤組成物、光学用粘着剤及び光学フィルムを提供することにある。
【課題を解決するための手段】
【０００９】
本発明によれば、下記（Ａ）〜（Ｄ）成分を含有するとともに、熱架橋剤を含まない光学用粘着剤組成物であって、光学用粘着剤組成物からなる乾燥後の厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である粘着剤組成物が提供され、上述した問題を解決することができる。
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
すなわち、本配合により、（Ｂ）成分同士の架橋において、（Ｃ）成分を介在させることになり、（Ｂ）成分同士を直接架橋させた場合と比べ、架橋密度を好適な範囲に調節することができるとともに、（Ｂ）成分同士の架橋をより効率的に行うことができる。
その結果、イソシアナート等による熱架橋を別途行うことなく、所望の粘着力及び貯蔵弾性率等の粘着剤特性を得ることができるばかりか、優れた透明性を得ることも可能となる。
また、（Ａ）成分及び（Ｂ）成分が、所定の重量平均分子量を有することから、（Ｃ）成分による（Ｂ）成分の光架橋と相まって、光硬化後の粘着剤組成物の耐久性を効果的に向上させることができる。
したがって、本発明の光学用粘着剤組成物であれば、シーズニングが不要である一方で、環境変化に曝された場合であっても、光漏れの発生を効果的に抑制でき、かつ、優れた透明性を得ることができる。
【００１０】
また、本発明の光学用粘着剤組成物を構成するにあたり、（Ａ）成分が、構成単位として、アルキル基の炭素数が１〜２０の範囲内の値である（メタ）アクリル酸エステルと、分子内に水酸基、カルボキシル基、アミノ基及びアミド基からなる群より選択される少なくとも一種を有する単量体と、を含むとともに、これらの共重合比（重量基準）を９９．９：０．１〜８０：２０の範囲内の値とすることが好ましい。
このように構成することにより、光硬化後の粘着剤組成物の耐久性を、より効果的に向上させることができるばかりか、所望の粘着力及び貯蔵弾性率等の粘着剤特性を、より効果的に得ることができる。
【００１１】
また、本発明の光学用粘着剤組成物を構成するにあたり、（Ｂ）成分が、構成単位として、アルキル基の炭素数が１〜２０の範囲内の値である（メタ）アクリル酸エステルと、側鎖にエチレン性二重結合を有する単量体と、を含むとともに、これらの共重合比（重量基準）を９９：１〜５０：５０の範囲内の値とすることが好ましい。
このように構成することにより、光硬化後の粘着剤組成物の耐久性を、さらに効果的に向上させることができるばかりか、所望の粘着力及び貯蔵弾性率等の粘着剤特性を、さらに効果的に得ることができる。
なお、側鎖にエチレン性二重結合を有する単量体とは、共重合の後に、側鎖にエチレン性二重結合を有することとなる単量体をも含むものとする。
【００１２】
また、本発明の光学用粘着剤組成物を構成するにあたり、（Ｂ）成分の側鎖におけるエチレン性二重結合が、イソシアナート基を介して導入された（メタ）アクリロイル基または（メタ）アクリロイルオキシ基であることが好ましい。
このように構成することにより、（Ｂ）成分及び（Ｃ）成分の光架橋における架橋点間距離を、より好適な範囲に調節することができる。
【００１３】
また、（Ｃ）成分が、トリス（アクリロキシエチル）イソシアヌレート、ビス（アクリロキシエチル）ヒドロキシエチルイソシアヌレート、イソシアヌル酸エチレンオキサイド変性ジアクリレート、イソシアヌル酸エチレンオキサイド変性トリアクリレート、及びε−カプロラクトン変性トリス（アクリロキシエチル）イソシアヌレートからなる群より選択される少なくとも一つであることが好ましい。
このように構成することにより、（Ｂ）成分及び（Ｃ）成分の光架橋における架橋密度を、さらに好適な範囲に調節することができ、光硬化後の粘着剤組成物の耐久性についても、より効果的に向上させることができる。
また、（Ａ）成分に対する（Ｂ）成分の相溶性をさらに向上させて、より優れた透明性を得ることができる。
【００１４】
また、本発明の光学用粘着剤組成物を構成するにあたり、（Ｅ）成分として、シランカップリング剤をさらに含有するとともに、当該（Ｅ）成分の含有量を、（Ａ）成分１００重量部に対して、０．００１〜１０重量部の範囲内の値とすることが好ましい。
このように構成することにより、光学用粘着剤とした場合における偏光板や位相差フィルム等と、液晶セルと、の密着性を効果的に向上させることができる。
【００１５】
また、本発明の別の態様は、光学用粘着剤組成物を硬化させてなる光学用粘着剤であって、工程（１）〜（３）を経て形成されることを特徴とする光学用粘着剤である。
（１）下記（Ａ）〜（Ｄ）成分を含有するとともに、熱架橋剤を含まない光学用粘着剤組成物であって、前記光学用粘着剤組成物からなる厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物を準備する工程
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
（２）光学用粘着剤組成物を剥離フィルムに塗布する工程
（３）活性エネルギー線を５０〜１０００ｍＪ／ｃｍ2の範囲内の照射量にて照射し、光学用粘着剤を得る工程
すなわち、このように構成することにより、シーズニングが不要である一方で、環境変化に曝された場合であっても、光漏れの発生を効果的に抑制でき、かつ、透明性に優れた光学用粘着剤を、剥離フィルム上において安定的に得ることができる。
したがって、偏光板等の光学フィルムに対して、効率的に光学用粘着剤を積層することができる。
なお、照射量を、光量と称する場合がある。
【００１６】
また、本発明のさらに別の態様は、フィルム基材上に、上述した光学用粘着剤を含む粘着剤層を備えてなる光学フィルムであって、粘着剤層の厚さを１〜１００μｍの範囲内の値とすることを特徴とする光学フィルムである。
すなわち、このように構成することにより、所望の粘着力及び貯蔵弾性率等の粘着剤特性を、より安定的に発揮させることができる。
【００１７】
また、本発明の光学用フィルムを構成するにあたり、フィルム基材が、偏光板であることが好ましい。
このように構成した場合であっても、光漏れの発生を効果的に抑制することができる。
【図面の簡単な説明】
【００１８】
【図１】図１（ａ）〜（ｅ）は、光学用粘着剤組成物等の使用態様、及び光学フィルムの製造方法を説明するために供する概略図である。
【図２】図２は、光漏れの評価方法を説明するために供する図である。
【発明を実施するための形態】
【００１９】
[第１の実施形態]
本発明の第１の実施形態は、下記（Ａ）〜（Ｄ）成分を含有するとともに、熱架橋剤を含まない光学用粘着剤組成物であって、光学用粘着剤組成物からなる乾燥後の厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物である。
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
以下、本発明の第１の実施形態を、図面を適宜参照して、具体的に説明する。
【００２０】
１．（Ａ）成分
（１）種類
（Ａ）成分は、（メタ）アクリル酸エステル重合体であって、いわゆるアクリルポリマーである。
また、後述する（Ｂ）成分との相違点として、（Ａ）成分は、側鎖にエチレン性二重結合を有しておらず、非反応性であるという特徴がある。
したがって、（Ａ）成分は、光架橋に供されないため、粘着特性及び耐久性の向上に寄与する。
なお、本発明において、（メタ）アクリル酸エステルとは、アクリル酸エステル及びメタクリル酸エステルの両方を意味する。
【００２１】
かかる（Ａ）成分の構成単位としての（メタ）アクリル酸エステルとしては、特に限定されるものではなく、従来公知のものを適宜使用することができる。
例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル及び（メタ）アクリル酸ステアリル等の少なくとも一種に由来したものであることが好ましい。
【００２２】
また、分子内に官能基を有する単量体を使用することも好ましい。
例えば、官能基として水酸基、カルボキシル基、アミノ基、アミド基の少なくとも１種を含むことが好ましく、具体例としては、(メタ)アクリル酸２−ヒドロキシエチル、(メタ)アクリル酸２−ヒドロキシプロピル、(メタ)アクリル酸３−ヒドロキシプロピル、(メタ)アクリル酸２−ヒドロキシブチル、(メタ)アクリル酸３−ヒドロキシブチル、(メタ)アクリル酸４−ヒドロキシブチルなどの(メタ)アクリル酸ヒドロキシアルキルエステル；アクリルアミド、メタクリルアミド、Ｎ−メチルアクリルアミド、Ｎ−メチルメタクリルアミド、Ｎ−メチロールアクリルアミド、Ｎ−メチロールメタクリルアミド等のアクリルアミド類；(メタ)アクリル酸モノメチルアミノエチル、(メタ)アクリル酸モノエチルアミノエチル、(メタ)アクリル酸モノメチルアミノプロピル、(メタ)アクリル酸モノエチルアミノプロピル等の(メタ)アクリル酸モノアルキルアミノアルキル；アクリル酸、メタクリル酸、クロトン酸、マレイン酸、イタコン酸、シトラコン酸などのエチレン性不飽和カルボン酸などが挙げられる。
【００２３】
また、（Ａ）成分が、構成単位として、アルキル基の炭素数が１〜２０の範囲内の値である（メタ）アクリル酸エステルと、分子内に水酸基、カルボキシル基、アミノ基及びアミド基からなる群より選択される少なくとも一種を有する単量体と、を含むとともに、これらの共重合比（重量基準）を９９．９：０．１〜８０：２０の範囲内の値とすることが好ましい。
この理由は、（Ａ）成分をこのように構成することにより、光硬化後の粘着剤組成物の耐久性を、より効果的に向上させることができるばかりか、熱架橋を行うことなく所望の粘着力及び貯蔵弾性率等の粘着剤特性を、より効果的に得ることができるためである。
【００２４】
すなわち、（メタ）アクリル酸エステルにおけるアルキル基の炭素数が２０を超えた値となると、貯蔵弾性率が過度に低くなり、耐久性が低下する場合があるためである。一方、かかるアルキル基の炭素数が過度に小さいと、貯蔵弾性率が過度に高くなり、耐久性が低下する場合がある。
したがって、（メタ）アクリル酸エステルにおけるアルキル基の炭素数を、２〜１８の範囲内の値とすることがより好ましく、３〜１２の範囲内の値とすることがさらに好ましい。
【００２５】
また、（メタ）アクリル酸エステルの共重合比が９９．９：０．１を超えた値となると、他成分との相溶性が低下する場合があるためである。また、シランカップリング剤等の助剤との相互作用も弱くなり、シランカップリング剤等の効果を十分に発揮させることが困難となり、耐久性が低下する場合があるためである。一方、（メタ）アクリル酸エステルの共重合比が８０：２０未満の値となると、他成分との相溶性が低下して、光学物性や耐久性が低下する場合があるためである。
したがって、アルキル基の炭素数が１〜２０の範囲内の値である（メタ）アクリル酸ステルと、分子内に水酸基、カルボキシル基、アミノ基及びアミド基からなる群より選択される少なくとも一種を有する単量体と、の共重合比（重量基準）を、９９．５：０．５〜８５：１５の範囲内の値とすることがより好ましく、９９：１〜９０：１０の範囲内の値とすることがさらに好ましい。
なお、アルキル基の炭素数が１〜２０の範囲内の値である（メタ）アクリル酸エステルとは、例えば、（メタ）アクリル酸メチルのように、分子内に水酸基、カルボキシル基、アミノ基及びアミド基を有さない（メタ）アクリル酸エステルを意味する。
また、上述した共重合比は、各構成単位である単量体の仕込み量から算出される理論値を示す。
また、共重合形態については特に制限されるものではなく、ランダム、ブロック、グラフト共重合体のいずれであってもよい。
【００２６】
（２）重量平均分子量
（Ａ）成分の重量平均分子量を２０万〜２５０万の範囲内の値とする。
この理由は、かかる（Ａ）成分の重量平均分子量が、２０万未満の値になると、環境変化に曝された場合における耐久性が不十分となって、光漏れの発生を効果的に抑制することが困難となる場合があるためである。一方、かかる（Ａ）成分の重量平均分子量が、２５０万を超えた値になると、熱架橋を行うことなく所望の粘着力及び貯蔵弾性率等の粘着剤特性を得ることが困難となる場合があるためである。
したがって、（Ａ）成分の重量平均分子量を５０万〜２２０万の範囲内の値とすることが好ましく、１００万〜２００万の範囲内の値とすることがさらに好ましい。
なお、かかる重量平均分子量は、ポリスチレン換算によるゲルパーミエーションクロマトグラフィー（ＧＰＣ）法により測定することができる。
【００２７】
２．（Ｂ）成分
（１）種類
（Ｂ）成分は、側鎖にエチレン性二重結合を有する反応性（メタ）アクリル酸エステル重合体であり、いわゆる反応性アクリルポリマーである。
かかる（Ｂ）成分は、（Ｃ）成分とのラジカル反応によって光架橋に供され、粘着剤の凝集力を向上させて、その耐久性の向上に寄与する。
【００２８】
また、（Ｂ）成分は、以下のようにして得ることができる。
すなわち、まず、（メタ）アクリル酸エステルと、分子内に水酸基やカルボキシル基等の官能基を有する単量体と、の共重合体を用意する。
次いで、分子内にエチレン性二重結合と、イソシアナート基やエポキシ基等と、を有する化合物を用意し、かかるイソシアナート基やエポキシ基を介して、用意した共重合体の水酸基やカルボキシル基等の置換基に対し付加反応させることで、（Ｂ）成分を得ることができる。
また、付加反応させる割合としては、共重合体を構成する、分子内に水酸基やカルボキシル基等の官能基を有する単量体の５０〜１００モル％の範囲内の値とすることが好ましく、６０〜９５モル％の範囲内の値とすることがより好ましく、７０〜９０モル％の範囲内の値であることがさらに好ましい。
また、共重合体における置換基がカルボキシル基の場合にはイソシアナート基やエポキシ基、共重合体における置換基が水酸基の場合にはイソシアナート基、共重合体における置換基がアミノ基または置換アミノ基の場合には、イソシアナート基を介して、それぞれ分子内にエチレン性二重結合を有する化合物を付加反応させることが好ましい。
なお、（メタ）アクリル酸エステル及び分子内に官能基を有する単量体としては、（Ａ）成分におけるのと同様にすることができる。
【００２９】
また、（Ｂ）成分が、構成単位として、アルキル基の炭素数が１〜２０の範囲内の値である（メタ）アクリル酸エステルと、側鎖にエチレン性二重結合を有する単量体と、を含むとともに、これらの共重合比（重量基準）を９９：１〜５０：５０の範囲内の値とすることが好ましい。
この理由は、（Ｂ）成分をこのように構成することにより、光硬化後の粘着剤組成物の耐久性を、さらに効果的に向上させることができるばかりか、所望の粘着力及び貯蔵弾性率等の粘着剤特性を、さらに効果的に得ることができるためである。
なお、側鎖にエチレン性二重結合を有する単量体とは、共重合の後において、側鎖にエチレン性二重結合を有することとなる単量体をも含むものとする。
【００３０】
すなわち、（メタ）アクリル酸エステルにおけるアルキル基の炭素数が２０より大きいと、貯蔵弾性率の値が過度に小さくなり、耐久性が低下しやすくなる場合があるためである。一方、かかるアルキル基の炭素数が小さいと、貯蔵弾性率の値が過度に大きくなり、逆に耐久性が低下しやすくなる場合があるためである。
したがって、（メタ）アクリル酸エステルにおけるアルキル基の炭素数を、２〜１８の範囲内の値とすることがより好ましく、３〜１２の範囲内の値とすることがさらに好ましい。
【００３１】
また、（メタ）アクリル酸エステルの共重合比率が９９：１を超えた値となると、（Ｂ）成分及び（Ｃ）成分間における結合が過度に少なくなって、十分な耐久性や所望の粘着剤特性を得ることが困難になる場合があるためである。一方、（メタ）アクリル酸エステルの共重合比が５０：５０未満の値となると、（Ｂ）成分及び（Ｃ）成分間における結合が過度に多くなって、所望の粘着剤特性を得ることが困難になる場合があるためである。
したがって、アルキル基の炭素数が１〜２０の範囲内の値である（メタ）アクリル酸エステルと、側鎖にエチレン性二重結合を有する単量体と、の共重合比（重量基準）を、９５：５〜６０：４０の範囲内の値とすることがより好ましく、９０：１０〜７０：３０の範囲内の値とすることがさらに好ましい。
なお、上述した共重合比は、仕込み量から算出される理論値を示す。
より具体的には、側鎖にエチレン性二重結合を有する単量体の量は、置換基を有する単量体に対してエチレン性二重結合を付加反応させる際の仕込み量、及び（メタ）アクリル酸エステルと、側鎖にエチレン性二重結合を有する単量体と、を共重合させる際の仕込み量から算出される理論値を示す。
【００３２】
また、（Ｂ）成分の側鎖におけるエチレン性二重結合が、イソシアナート基を介して導入された（メタ）アクリロイル基または（メタ）アクリロイルオキシ基であることが好ましい。
この理由は、このように構成することにより、（Ｂ）成分及び（Ｃ）成分の光架橋における架橋密度を、より好適な範囲に調節することができるためである。
すなわち、（メタ）アクリロイル基または（メタ）アクリロイルオキシ基であれば、適度な反応性を有しており、効率よく反応を進行させることができるためである。
より具体的には、アクリロイルオキシエチルイソシアナート、アクリロイルオキシプロピルイソシアナート、メタクリロイルオキシエチルイソシアナート及びメタクリロイルオキシプロピルイソシアナート等を、予め用意してある共重合体の水酸基に対し付加反応させることが好ましい。
なお、かかる付加反応は、例えば、温度２５〜６０℃で６〜４８時間程度行うことが好ましい。
また、必要に応じて、ジブチル錫ジラウレート等の有機錫化合物や置換アミン化合物等を触媒として用いることも好ましい。
【００３３】
（２）重量平均分子量
（Ｂ）成分の重量平均分子量を３万〜１５０万の範囲内の値とすることを特徴とする。
この理由は、かかる（Ｂ）成分の重量平均分子量が、３万未満の値になると、環境変化に曝された場合における耐久性が不十分となって、光漏れの発生を効果的に抑制することが困難となる場合があるためである。一方、かかる（Ｂ）成分の重量平均分子量が、１５０万を超えた値になると、熱架橋を行うことなく所望の粘着力及び貯蔵弾性率等の粘着剤特性を得ることが困難となる場合があるためである。
したがって、（Ｂ）成分の重量平均分子量を１０万〜１２０万の範囲内の値とすることが好ましく、３０万〜１００万の範囲内の値とすることがさらに好ましい。
なお、かかる重量平均分子量は、ポリスチレン換算によるゲルパーミエーションクロマトグラフィー（ＧＰＣ）法により測定することができる。
【００３４】
（３）含有量
また、（Ｂ）成分の含有量を、（Ａ）成分１００重量部に対して、１〜５０重量部の範囲内の値とすることを特徴とする。
この理由は、かかる（Ｂ）成分の含有量が、１重量部未満の値になると、架橋反応が十分に進行せず、凝集力不足となる場合があるためである。一方、かかる（Ｂ）成分の含有量が、５０重量部を超えた値になると、架橋反応が過度に進行し、粘着物性及び耐久性が低下する場合があるためである。
したがって、（Ｂ）成分の含有量を、（Ａ）成分１００重量部に対して、２〜４０重量部の範囲内の値とすることがより好ましく、５〜３０重量部の範囲内の値とすることがさらに好ましい。
なお、（Ｂ）成分は１種単独で用いてもよいし、モノマー成分や分子量等の異なる２種以上を併用してもよい。
【００３５】
３．（Ｃ）成分
（１）種類
（Ｃ）成分は、多官能（メタ）アクリレート化合物である。
かかる（Ｃ）成分は、（Ｂ）成分とのラジカル反応によって光架橋に供され、粘着剤における凝集力及び貯蔵弾性率の向上に寄与する。
なお、本発明における多官能（メタ）アクリレート化合物とは、一分子中に（メタ）アクリロイル基を２つ以上有するモノマー、あるいはオリゴマーを意味する。
【００３６】
また、一分子中に（メタ）アクリロイル基を２つ以上有するモノマーとしては、分子量１０００未満の多官能（メタ）アクリレート系モノマーを好ましく挙げることができる。
この分子量１０００未満の多官能（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、ジ（アクリロキシエチル）イソシアヌレート、アリル化シクロヘキシルジ（メタ）アクリレートなどの２官能型；トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ビス（アクリロキシエチル）ヒドロキシエチルイソシアヌレート、イソシアヌル酸エチレンオキサイド変性ジアクリレート、イソシアヌル酸エチレンオキサイド変性トリアクリレート、ε―カプロラクトン変性トリス（アクリロキシエチル）イソシアヌレートなどの３官能型；ジグリセリンテトラ（メタ）アクリレート、ペンタエリスリトールテトラ（メタ）アクリレートなどの４官能型；プロピオン酸変性ジペンタエリスリトールペンタ（メタ）アクリレートなどの５官能型；ジペンタエリスリトールヘキサ（メタ）アクリレート、カプロラクトン変性ジペンタエリスリトールヘキサ（メタ）アクリレートなどの６官能型などが挙げられる。
【００３７】
また、特に、骨格構造に環状構造を有することが好ましい。
このような多官能（メタ）アクリレート系モノマーとしては、例えば、ジ（アクリロキシエチル）イソシアヌレート、トリス（アクリロキシエチル）イソシアヌレート、ビス（アクリロキシエチル）ヒドロキシエチルイソシアヌート、イソシアヌル酸エチレンオキサイド変性ジアクリレート、イソシアヌル酸エチレンオキサイド変性トリアクリレート、ε―カプロラクトン変性トリス（アクリロキシエチル）イソシアヌレートなどのイソシアヌレート構造を有するものや、ジメチロールジシクロペンタンジアクリレート、エチレンオキサイド変性ヘキサヒドロフタル酸ジアクリレート、トリシクロデカンジメタノールアクリレート、ネオペンチルグリコール変性トリメチロールプロパンジアクリレート、アダマンタンジアクリレートなどが好適である。
特に、イソシアヌレート構造を有する化合物であれば、（Ｂ）成分及び（Ｃ）成分の光架橋における架橋密度をさらに好適な範囲に調節することができ、光硬化後の粘着剤組成物の耐久性についても、より効果的に向上させることができ、さらに、（Ａ）成分に対する（Ｂ）成分の相溶性をさらに向上させて、より優れた透明性を得ることができることから、好適である。
中でも、光学特性への影響が少なく、耐久性や被着体との密着性の向上に優れた効果を示すことから、３官能型かつイソシアヌレート構造を有するものがさらに好適である。
本発明において、これらの多官能（メタ）アクリレート系モノマーは、１種のみを単独で用いてもよく、２種以上を組み合わせて用いてもよい。
【００３８】
また、一分子中に２つ以上の（メタ）アクリロイル基を有するオリゴマーとしては、重量平均分子量２０，０００以下のポリエステルアクリレート系、エポキシアクリレート系、ウレタンアクリレート系、ポリエーテルアクリレート系、ポリブタジエンアクリレート系、シリコーンアクリレート系などが挙げられる。
ここで、ポリエステルアクリレート系オリゴマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
エポキシアクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシアクリレート系オリゴマーを部分的に二塩基性カルボン酸無水物で変性したカルボキシル変性型のエポキシアクリレートオリゴマーも用いることができる。
ウレタンアクリレート系オリゴマーは、例えば、ポリエーテルポリオールやポリエステルポリオールとポリイソシアナートの反応によって得られるポリウレタンオリゴマーを、（メタ）アクリル酸でエステル化することにより得ることができ、ポリオールアクリレート系オリゴマーは、ポリエーテルポリオールの水酸基を（メタ）アクリル酸でエステル化することにより得ることができる。
また、上述したアクリレート系オリゴマーの重量平均分子量は、ＧＰＣ法で測定した標準ポリスチレン換算の値で、２０，０００以下が好ましく、より好ましくは１０００〜１０，０００、さらに好ましくは３，０００〜５，０００の範囲で選定される。
なお、これらのオリゴマーは、１種を単独で用いてもよく、２種以上を組み合わせて用いてもよい。
【００３９】
（２）含有量
また、（Ｃ）成分の含有量を、（Ａ）成分１００重量部に対して０．１〜５０重量部の範囲内の値とすることを特徴とする。
この理由は、かかる（Ｃ）成分の含有量が０．１重量部未満の値になると、（Ｂ）成分及び（Ｃ）成分間における結合が過度に少なくなって、環境変化に曝された場合における耐久性を得ることが困難となったり、（Ａ）成分に対する（Ｂ）成分の相溶性が過度に低下して、十分な透明性を得ることが困難となったりする場合があるためである。一方、かかる（Ｃ）成分の含有量が５０重量部を超えた値になると、（Ｂ）成分及び（Ｃ）成分間における結合が過剰になって、熱架橋を行うことなく所望の粘着力や貯蔵弾性率等の粘着剤特性を得ることが困難となる場合があるためである。
したがって、（Ｃ）成分の含有量を、（Ａ）成分１００重量部に対して、１〜４０重量部の範囲内の値とすることがより好ましく、５〜３０重量部の範囲内の値とすることがさらに好ましい。
【００４０】
４．（Ｄ）成分
（１）種類
（Ｄ）成分は、いわゆる光重合開始剤である。
かかる（Ｄ）成分は、活性エネルギー線の照射によりラジカルを発生させ、（Ｂ）成分及び（Ｃ）成分間におけるラジカル反応を開始させることに寄与する。
また、かかる（Ｄ）成分としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等を用いることが好ましい。
【００４１】
（２）含有量
また、（Ｄ）成分の含有量を、（Ａ）成分１００重量部に対して、０．０１〜１０重量部の範囲内の値とすることを特徴とする。
この理由は、かかる（Ｄ）成分の含有量が、０．０１重量部未満の値になると、（Ｂ）成分及び（Ｃ）成分の架橋反応が効果的に進行しない場合があるためである。一方、かかる（Ｄ）成分の含有量が、１０重量部を超えた値になると、（Ｂ）成分及び（Ｃ）成分の架橋反応が過度に進行し、粘着物性及び耐久性が低下する場合があるためである。
したがって、（Ｄ）成分の含有量を、（Ａ）成分１００重量部に対して、０．１〜５重量部の範囲内の値とすることがより好ましく、０．２〜３重量部の範囲内の値とすることがさらに好ましい。
【００４２】
５．（Ｅ）成分
（１）種類
また、いわゆるシランカップリング剤を含有させることも好ましい。
かかるシランカップリング剤は、液晶セル等のガラスからなる対象物と、偏光板等の光学フィルムと、の密着性を効果的に向上させることに寄与する。
また、かかるシランカップリング剤としては、アルコキシシリル基を分子内に少なくとも１つ有する有機ケイ素化合物であって、粘着剤組成物との相溶性がよく、かつ、光透過性を有するものであることが好ましい。
【００４３】
より具体的には、ビニルトリメトキシシラン、ビニルトリエトキシシラン、メタクリロキシプロピルトリメトキシシラン、３−グリシドキシプロピルトリメトキシシラン、２−（３，４−エポキシシクロヘキシル）エチルトリメトキシシラン、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン、３−クロロプロピルトリメトキシシラン等を用いることが好ましい。
【００４４】
（２）含有量
また、（Ｅ）成分の含有量を、（Ａ）成分１００重量部に対して、０．００１〜１０重量部の範囲内の値とすることが好ましい。
この理由は、かかる（Ｅ）成分の含有量が、０．００１重量部未満の値になると、偏光板等と、液晶セル等と、の密着性を向上させる効果を十分に発揮させることが困難となる場合があるためである。一方、かかる（Ｅ）成分の含有量が、１０重量部を超えた値になると、粘着物性及び耐久性が低下する場合があるためである
したがって、（Ｅ）成分の含有量を、（Ａ）成分１００重量部に対して、０．０１〜５重量部の範囲内の値とすることがより好ましく、０．１〜３重量部の範囲内の値とすることがさらに好ましい。
【００４５】
６．添加剤
添加剤として、粘着付与剤、酸化防止剤、帯電防止剤、近赤外線吸収剤、紫外線吸収剤、光安定剤、軟化剤、充填剤等を含有させることも好ましい。
また、その場合、添加剤の種類にもよるが、その含有量を、（Ａ）成分１００重量部に対して、０．１〜２０重量部の範囲内の値とすることが好ましい。
なお、本発明の光学用粘着剤組成物は、光架橋のみで十分な性能を発揮できることから、熱架橋剤の添加は不要である。
したがって、本発明においては、シーズニング期間を必要としない。
【００４６】
［第２の実施形態］
本発明の第２の実施形態は、光学用粘着剤組成物を硬化させてなる光学用粘着剤であって、工程（１）〜（３）を経て形成されることを特徴とする光学用粘着剤である。
（１）下記（Ａ）〜（Ｄ）成分を含有するとともに、熱架橋剤を含まない光学用粘着剤組成物であって、光学用粘着剤組成物からなる厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物を準備する工程
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
（２）光学用粘着剤組成物を剥離フィルムに塗布する工程
（３）活性エネルギー線を５０〜１０００ｍＪ／ｃｍ2の範囲内の照射量にて照射し、光学用粘着剤を得る工程
以下、本発明の第２の実施形態を、図面を適宜参照して、具体的に説明する。
【００４７】
１．工程（１）（光学用粘着剤組成物の準備工程）
工程１は、下記（Ａ）〜（Ｄ）成分を含有するとともに、熱架橋剤を含まない光学用粘着剤組成物であって、光学用粘着剤組成物からなる厚さが２５μｍの光学用粘着剤組成物層を光硬化してなる光学用粘着剤層におけるＪＩＳ  Ｋ  ７１０５に準拠して測定されるヘイズ値が０．８〜１．８％の範囲内の値である光学用粘着剤組成物を準備する工程である。
（Ａ）重量平均分子量が２０万〜２５０万である（メタ）アクリル酸エステル重合体１００重量部
（Ｂ）重量平均分子量が３万〜１５０万である、側鎖にエチレン性二重結合を有する反応性（メタ）アクリル酸エステル重合体１〜５０重量部
（Ｃ）多官能（メタ）アクリレート化合物０．１〜５０重量部
（Ｄ）光重合開始剤０．０１〜１０重量部
すなわち、かかる組成の光学用粘着剤組成物であれば、硬化させる際にシーズニングが不要である一方で、環境変化に曝された場合であっても、光漏れの発生を効果的に抑制でき、かつ、透明性に優れた光学用粘着剤を得ることができるためである。
尚、かかる光学用粘着剤組成物の具体的な内容については、第１の実施形態において説明したため、省略する。
【００４８】
２．工程（２）（光学用粘着剤組成物の塗布工程）
工程（２）は、図１（ａ）に示すように、光学用粘着剤組成物１を、剥離フィルム２に対して塗布する工程である。
かかる剥離フィルムとしては、例えば、ポリエチレンテレフタレート、ポリブチレンテレフタレート、ポリエチレンナフタレート等のポリエステルフィルムや、ポリプロピレン、ポリエチレン等のポリオレフィンフィルムに対し、シリコーン樹脂等の剥離剤を塗布して、剥離層を設けたものが挙げられる。
なお、かかる剥離フィルムの厚さは、通常２０〜１５０μｍの範囲内の値とすることが好ましい。
【００４９】
また、剥離フィルム上に光学用粘着剤組成物を塗布する方法としては、例えば、バーコート法、ナイフコート法、ロールコート法、ブレードコート法、ダイコート法、グラビアコート法等を用いて、必要に応じ溶剤を加えた光学用粘着剤組成物を塗布して塗膜を形成させた後、乾燥させることが好ましい。
このとき、光学用粘着剤組成物の塗膜の厚さは、乾燥時において１〜１００μｍの範囲内の値とすることが好ましい。
また、乾燥条件としては、通常５０〜１５０℃で、１０秒〜１０分の範囲内とすることが好ましい。
また、溶剤としては、例えば、トルエン、キシレン、酢酸エチル、酢酸ブチル、メチルエチルケトン、エチルイソブチルケトン、メチルアルコール、エチルアルコール、イソプロピルアルコール等が好ましく、溶剤を加えた際の光学用粘着剤組成物の濃度は、５〜３０重量％の範囲内の値とすることが好ましい。
【００５０】
また、図１（ｂ）に示すように、剥離フィルム２に対して光学用粘着剤組成物１を塗布して乾燥させた後、フィルム基材１０１を、光学用粘着剤組成物１の上に積層させることが好ましい。
この理由は、かかる積層状態で、光学用粘着剤組成物を光硬化させることにより、空気中の酸素の影響を受けることなく光硬化を進めて、安定的に光学用粘着剤層付きフィルムを製造することができるためである。
【００５１】
また、図１（ｅ）に示すように、剥離フィルム２に対して光学用粘着剤組成物１を塗布して乾燥させた後、さらに別の剥離フィルム２を、光学用粘着剤組成物１上に積層させることが好ましい。
かかる態様は、光学用粘着剤の製造と、かかる光学用粘着剤の使用とが、別の場所で行われる等の理由により、光学用粘着剤のみを輸送しなければならない場合等に必要とされるばかりでなく、空気中の酸素の影響を受けずに光硬化を進めることができる点からも好ましい。
【００５２】
３．工程（３）（光学用粘着剤組成物に対する光照射工程）
工程（３）は、図１（ｃ）に示すように、活性エネルギー線を５０〜１０００ｍＪ／ｃｍ2の範囲内の照射量にて照射し、剥離フィルム２に対して塗布された光学用粘着剤組成物１を光硬化し、光学用粘着剤１０とする工程である。
かかる活性エネルギー線としては、例えば、紫外線や電子線等が挙げられる。
また、紫外線であれば、高圧水銀ランプ、無電極ランプ、キセノンランプ等により得ることができ、電子線であれば、電子線加速器等によって得ることができる。
【００５３】
また、活性エネルギー線を５０〜１０００ｍＪ／ｃｍ2の範囲内で照射することを特徴とするが、この理由は、活性エネルギー線の照射量が５０ｍＪ／ｃｍ2未満の値となると、（Ｂ）成分及び（Ｃ）成分間におけるエチレン性二重結合の反応を十分に行わせることが困難となって、環境変化に曝された場合における耐久性や、所望の粘着剤特性を得ることが困難となる場合があるためである。一方、活性エネルギー線の照射量が１０００ｍＪ／ｃｍ2を超えた値となると、粘着剤や基材を破壊しやすくなる場合があるためである。
したがって、光学用粘着剤組成物に対し、活性エネルギー線を１００〜７００ｍＪ／ｃｍ2の範囲内の照射量にて照射することがより好ましく、１２０〜５００ｍＪ／ｃｍ2の範囲内の照射量にて照射することがさらに好ましい。
また、活性エネルギー線の照射は、図１（ｃ）に示すように、剥離フィルム２側から行うことが好ましい。
この理由は、偏光板などの光学フィルム側から照射した場合、光学フィルムを傷める可能性があり、また、活性エネルギー線が光学フィルムで吸収等されて、光硬化の効率が低下する場合があるためである。
【００５４】
４．粘着剤特性
（１）ゲル分率
また、本発明の光学用粘着剤のゲル分率が７０〜９９．９％の範囲内の値であることが好ましい。
この理由は、かかるゲル分率が７０％未満の値となると、凝集力が過度に低下して、耐久性等が悪化しやすくなる場合があるためである。一方、かかるゲル分率の値が９９．９％を超えた値となると、粘着力が過度に低下して、耐久性が悪化しやすくなる場合があるためである。
したがって、光学用粘着剤のゲル分率が８０〜９９％の％の範囲内の値であることがより好ましく、８５〜９８％の範囲内の値であることがさらに好ましい。
なお、ゲル分率の測定方法については、実施例において記載する。
【００５５】
（２）粘着力
また、光学用粘着剤の粘着力を０．１〜５０Ｎ／２５ｍｍの範囲内の値とすることが好ましい。
この理由は、かかる粘着力が０．１Ｎ／２５ｍｍ未満の値となると、環境変化に曝された場合における光漏れの発生を、十分に抑制することが困難となる場合があるためである。一方、かかる粘着力が５０Ｎ／２５ｍｍを超えた値となると、リワーク性が過度に低下する場合があるためである。
したがって、光学用粘着剤の粘着力を０．５〜４０Ｎ／２５ｍｍの範囲内の値とすることがより好ましく、１〜３０Ｎ／２５ｍｍの範囲内の値とすることがさらに好ましい。
なお、粘着力の測定方法については、実施例において記載する。
【００５６】
（３）シーズニングレス性
また、光学用粘着剤の製造（より具体的には、活性エネルギー線照射後を意味する。以下において同じ。）から１日後におけるゲル分率と、製造から７日後におけるゲル分率と、の差を、製造から１日後におけるゲル分率の１５％未満の値とすることが好ましい。
この理由は、かかるゲル分率の差が１５％以上の値となると、硬化後においても、経時的な粘着剤特性の変化が大きいことから、粘着剤特性を安定させるためのシーズニング期間が必要であると判断される場合があるためである。
したがって、製造から１日後におけるゲル分率と、製造から７日後におけるゲル分率と、の差を、製造から１日後におけるゲル分立の１０％未満の値とすることがより好ましく、５％未満の値とすることがさらに好ましい。
また、同様の理由から、製造から１日後における粘着力と、製造から７日後における粘着力と、の差を１０Ｎ／２５ｍｍ未満の値とすることが好ましく、５Ｎ／２５ｍｍ未満の値とすることがより好ましく、０〜２Ｎ／２５ｍｍ未満の値とすることがさらに好ましい。
【００５７】
［第３の実施形態］
本発明の第３の実施形態は、フィルム基材上に、第２の実施形態である光学用粘着剤を含む粘着剤層を備えてなる光学フィルムであって、粘着剤層の厚さを１〜１００μｍの範囲内の値とすることを特徴とする光学フィルムである。
以下、本発明の第３の実施形態を、図１を適宜参照して、具体的に説明する。
【００５８】
１．フィルム基材
本発明の光学フィルム１００におけるフィルム基材１０１としては、光学フィルムに用いられるものであれば、特に限定されるものではない。
例えば、偏光板、偏光層保護フィルム、視野角拡大フィルム、防眩フィルム、位相差フィルム等、液晶ディスプレイに用いられる光学フィルム等が挙げられる。
特に、本発明の光学フィルムであれば、フィルム基材を偏光板とした場合であっても、光漏れの発生を効果的に抑制できる。
また、フィルム基材の材質としては、例えば、ポリビニルアルコール、ポリエチレンテレフタレート、トリアセチルセルロース、ポリカーボネート、液晶ポリマー、シクロオレフィン、ポリイミド、ポリアミド、ポリアミドイミド、ポリフェニレンエーテル、ポリエーテルケトン、ポリエーテルエーテルケトン、ポリスルフォン、ポリエーテルスルフォン、ポリフェニレンスルフィド、ポリアリレート、アクリル系樹脂、脂環式構造含有重合体、芳香族系重合体等が挙げられる。
さらに、本発明における光学用粘着剤は、偏光子等へも耐久よく密着できることから、偏光板の原料であるヨウ素含有のポリビニルアルコール樹脂を延伸して作製された偏光子自体も、本発明の光学フィルム１００におけるフィルム基材１０１となり得る。
また、偏光子の片面がトリアセチルセルロースやポリエチレンテレフタレート等の保護フィルムで覆われた偏光子等も同様である。
【００５９】
また、フィルム基材の厚さとしては特に制約はないが、通常１〜１０００μｍの範囲内の値とすることが好ましい。
この理由は、かかる基材の厚さが１μｍ未満となると、機械的強度や取り扱い性が過度に低下したり、均一な厚さに形成することが困難となったりする場合があるためである。一方、かかる基材の厚さが１０００μｍを超えると、取り扱い性が過度に低下したり、経済的に不利益となったりする場合があるためである。
したがって、フィルム基材の厚さを５〜５００μｍの範囲内の値とすることがより好ましく、１０〜２００μｍの範囲内の値とすることがさらに好ましい。
【００６０】
また、フィルム基材１０１に表面処理を施してあることも好ましい。
このような表面処理としては、例えば、プライマー処理、コロナ処理、火炎処理などが挙げられるが、特に、プライマー処理であることが好ましい。
この理由は、このようなプライマー層を形成した基材を用いることにより、基材フィルムに対する粘着剤層の密着性をさらに向上させることができるためである。
なお、このようなプライマー層を構成する材料としては、セルロースエステル（例えば、セルロースアセテート、セルロースアセテートプロピオネート、セルロースアセテートブチレート、セルロースニトレート、及びそれらの組み合わせ）、ポリアクリル、ポリウレタン、ポリビニルアルコール、ポリビニルエステル、ポリビニルアセタール、ポリビニルエーテル、ポリビニルケトン、ポリビニルカルバゾール、ポリビニルブチラール、及びそれらの組み合わせが挙げられる。
また、プライマー層の厚さについても、特に限定されないが、通常０．０５μｍ〜１０μｍの範囲内の値とすることが好ましい。
【００６１】
２．粘着剤層
また、本発明の光学フィルム１００における粘着剤層１０は、第２の実施形態として記載した特定の光学用粘着剤からなる粘着剤層とすることを特徴とする。
かかる光学用粘着剤の具体的な内容については、既に第１及び第２の実施形態において説明したため、省略する。
【００６２】
また、粘着剤層１０の厚さを１〜１００μｍの範囲内の値とすることを特徴とする。
この理由は、粘着剤層の厚さをかかる範囲とすることにより、所望の粘着力及び貯蔵弾性率等の粘着剤特性を、より安定的に発揮させることができるためである。
すなわち、かかる厚さが１μｍ未満の値となると、所望の粘着力を発現しにくくなり、浮き剥れなどの不具合が生じやすくなる場合があるためである。一方、かかる厚さが１００μｍを超えた値となると、被着体汚染、糊残りなどの不具合を生じやすくなる場合があるためである。
したがって、粘着剤層の厚さを５〜７０μｍの範囲内の値とすることがより好ましく、１０〜５０μｍの範囲内の値とすることがさらに好ましい。
【００６３】
また、光学フィルム基材に対する粘着剤層の積層方法としては、図１（ａ）〜（ｃ）に示すように、光学用粘着剤組成物層１を最初から光学フィルム基材１０１に対して積層させた状態としておき、その上で光硬化させることが好ましい。
また、図１（ｅ）に示すように、光学用粘着剤層１０の両面に対して剥離フィルム２が積層してある場合には、剥離力の小さい方の剥離フィルム２を剥離して、光学用粘着剤層１０の露出面を、光学フィルム基材１０１に対して貼り合わせることにより積層してもよい。
なお、得られた光学フィルムを被着体に貼合する方法としては、図１（ｃ）〜（ｄ）示すように、まず、光学用粘着剤層１０に積層してある剥離フィルム２を剥離し、次いで、光学用粘着剤層１０の露出面を、被着体２００に対して貼り合わせることにより貼合することが好ましい。
【実施例】
【００６４】
以下、実施例を示して、本発明をさらに詳細に説明する。
【００６５】
［実施例１〜１３及び比較例１］
１．光学用粘着剤組成物の準備
表１に示すように、所定の（Ａ）〜（Ｆ）成分を、所定割合にて混合し、光学用粘着剤組成物を調製した。
以下、表１における（Ａ）〜（Ｆ）成分の内容を示す。
【００６６】
・（Ａ）成分（Ｉ）  ＢＡ／ＡＡ＝９５／５  Ｍｗ＝１５０万
アクリル酸ブチル９５重量部と、アクリル酸５重量部とを、常法に従って重合し、重量平均分子量１５０万の（メタ）アクリル酸エステル共重合体を得た。
光学用粘着剤組成物を調製する際には、１８重量％の酢酸エチル溶液を使用した。
【００６７】
・（Ａ）成分（ＩＩ）  ＢＡ／ＨＥＡ＝９８．５／１．５  Ｍｗ＝１５０万
アクリル酸ブチル９８．５重量部と、アクリル酸２−ヒドロキシエチル１．５重量部とを、常法に従って重合し、重量平均分子量１５０万の（メタ）アクリル酸エステル重合体を得た。
光学用粘着剤組成物を調製する際には、１８重量％の酢酸エチル溶液を使用した。
【００６８】
・（Ｂ）成分（ＩＩＩ）  ＢＡ／ＨＥＡ＝８５／１５（ＨＥＡ量の８０ｍｏｌ％にメタクリロイル基が付加）  Ｍｗ＝８０万
アクリル酸ブチル８５重量部と、アクリル酸２−ヒドロキシエチル１５重量部とを、常法に従って重合して、（メタ）アクリル酸エステル重合体を得た。
次いで、得られた（メタ）アクリル酸エステル重合体の酢酸エチル溶液（固形分濃度３０重量％）１００重量部に対して、メタクリロイルオキシエチルイソシアナート４．８重量部（アクリル酸２−ヒドロキシエチル単位１００当量に対して８０当量）を加えた。
さらに、触媒としてジブチル錫ジラウレート０．０１重量部を添加し、２５℃で２４時間付加反応させ、重量平均分子量が８０万である反応性（メタ）アクリル酸エステル重合体の溶液を得た。
光学用粘着剤組成物を調製する際には、１８重量％の酢酸エチル溶液を使用した。
【００６９】
・（Ｂ）成分（ＩＶ）  ＢＡ／ＨＥＡ＝８０／２０（ＨＥＡ量の８０ｍｏｌ％にメタクリロイル基が付加）  Ｍｗ＝８０万
アクリル酸ブチル８０重量部と、アクリル酸２−ヒドロキシエチル２０重量部とを、常法に従って重合して、（メタ）アクリル酸エステル重合体を得た。
次いで、得られた（メタ）アクリル酸エステル重合体の酢酸エチル溶液（固形分濃度３０重量％）１００重量部に対して、メタクリロイルオキシエチルイソシアナート６．４重量部（アクリル酸２−ヒドロキシエチル単位１００当量に対して８０当量）を加えた。
さらに、触媒としてジブチル錫ジラウレート０．０１重量部を添加し、２５℃で２４時間付加反応させ、重量平均分子量８０万の反応性（メタ）アクリル酸エステル重合体の溶液を得た。
光学用粘着剤組成物を調製する際には、１８重量％の酢酸エチル溶液を使用した。
【００７０】
・（Ｃ）成分（Ｖ）
トリス（アクリロキシエチル）イソシアヌレート
（東亜合成（株）製、アロニックスＭ−３１５）
【００７１】
・（Ｃ）成分（ＶＩ）
トリメチロールプロパントリアクリレート
（東亜合成（株）製、アロニックスＭ−３０９）
【００７２】
・（Ｄ）成分
ベンゾフェノン／１−ヒドロキシシクロヘキシルフェニルケトン
＝１：１（重量）混合物
（チバ・スペシャリティケミカルズ（株）製、イルガキュア  ５００）
【００７３】
・（Ｅ）成分（ＶＩＩ）
３−グリシドキシプロピルトリメトキシシラン
（信越化学工業（株）製、ＫＢＭ４０３）
【００７４】
・（Ｅ）成分（ＶＩＩＩ）
３−アクリロキシプロピルトリメトキシシラン
（信越化学工業（株）製、ＫＢＭ５１０３）
【００７５】
・（Ｆ）成分
トリメチロールプロパン変性キシリレンジイソシアナート（イソシアナート架橋剤）
（日本ポリウレタン（株）製、コロネート  Ｌ）
【００７６】
なお、（メタ）アクリル酸エステル重合体、及び側鎖にエチレン性二重結合を有する反応性（メタ）アクリル酸エステル重合体の重量平均分子量（Ｍｗ）は、ゲル浸透クロマトグラフィー法（以下、ＧＰＣ法と略記する。）にて測定した。
すなわち、まず、ポリスチレンを用いて検量線を作成した。以降、重量平均分子量（Ｍｗ）は、ポリスチレン換算値で表す。
次いで、（メタ）アクリル酸エステル共重合体等の測定対象の濃度が１重量％のテトラヒドロフラン（ＴＨＦ）溶液を準備し、東ソー（株）製、ＧＥＬ  ＰＥＲ  ＭＥＡＴＩＯＮ  ＣＨＲＯＭＡＴＯＧＲＡＰＨ  ＨＬＣ−８０２０（ＴＳＫGEL  ＧＭＨXL、ＴＳＫGEL  ＧＭＨXL、ＴＳＫGEL  Ｇ２０００ＨXLからなる３連カラム）にて４０℃、ＴＨＦ溶媒、１ｍｌ／分の条件にて重量平均分子量を測定した。
なお、ガードカラムとして、東ソー（株）製、ＴＳＫ  ＧＵＡＲＤ  ＣＯＬＵＭＮを使用した。
【００７７】
２．光学用粘着剤組成物の塗布工程
次いで、剥離フィルムとしての厚さ３８μｍのポリエチレンテレフタレート製剥離フィルム（リンテック（株）製、ＳＰ−ＰＥＴ３８１１）の剥離層上に、乾燥後の厚さが２５μｍになるように、ナイフ式塗工機で塗布した。
次いで、９０℃で１分間乾燥処理を施し、光学用粘着剤組成物層を形成した後、得られた光学用粘着剤組成物層における剥離フィルムの無い側の表面を、直接光学フィルム基材としての厚さ１８０μｍのポリビニルアルコール系偏光板（住友化学（株）製）に対して密着させて積層し、偏光板／光学用粘着剤組成物層／剥離フィルムからなる構成体を得た。
【００７８】
３．光照射工程
次いで、得られた構成体の剥離フィルム側から、紫外線（ＵＶ）を下記の条件にて照射して、光学用粘着剤組成物層を、光学用粘着剤層とし、光学フィルムとしての光学用粘着剤層付き偏光板を得た。
このとき、光学用粘着剤層の厚さは、２５μｍであった。
ランプ：フュージョン（株）製、無電極ランプ  Ｈバルブ使用
光量：６００ｍＪ／ｃｍ2
照度：１５０ｍＷ／ｃｍ2
なお、紫外線の光量及び照度は、アイグラフィックス（株）製、ＵＶＰＦ−３６を用いて測定した。
【００７９】
４．評価
（１）シーズニングレス性の評価
（１）−１  ゲル分率の評価
製造（より具体的には、活性エネルギー線照射後を意味する。なお、比較例１については、剥離フィルムに対する粘着剤組成物塗布後を意味する。以下において同じ。）から１日後及び７日後における光学用粘着剤層の２３℃におけるゲル分率を測定した。
すなわち、上述した光学用粘着剤組成物の塗布工程において得られた、光学用粘着剤組成物層／剥離フィルム基材からなる構成体の粘着剤組成物層側の露出面に、偏光板ではなく、別の剥離フィルム（リンテック（株）製、ＳＰ−ＰＥＴ３８０１）を積層した。
次いで、上述した光照射工程と同様の条件にて光を照射し、２つの剥離フィルムに挟持された光学用粘着剤層を得た。
次いで、得られた光学用粘着剤層における、製造から１日後及び７日後の２３℃におけるゲル分率を測定した。
すなわち、まず、光硬化させてから１日後及び７日後の光学用粘着剤シートを８０ｍｍ×８０ｍｍのサイズに裁断し他のち、両面の剥離フィルムを除去したものをサンプルとした。
次いで、得られたサンプルを、ポリエステル製メッシュ（メッシュサイズ２００）に包んだ状態で、サンプルのみの重さを精密天秤にて秤量した。ことのときの重さをＭ１とする。
次いで、ソックスレー（抽出器）を用いて、酢酸エチル溶剤に対して、得られたサンプルを浸漬させ、還流を行い、２４時間処理した。
次いで、サンプルを取り出し、温度２３度、相対湿度５０％の環境下で２４時間風乾させた後、８０度のオーブン中に手１２時間乾燥させた。
次いで、乾燥後のサンプルのみの重さを精密天秤にて秤量した。このときの重さをＭ２とする。
最後に、ゲル分率（％）を、（Ｍ２／Ｍ１）×１００の式から算出した。得られた結果を表２に示す。
【００８０】
（１）−２  粘着力の評価
製造から１日後及び７日後における光学用粘着剤層の粘着力を測定した。
すなわち、偏光板の替わりにポリエチレンテレフタレートフィルム（東レ（株）製、ルミラー  Ｕ４２６）を用いたほかは、上述した光学用粘着剤層付き偏光板と同様にして、粘着力測定用の光学フィルムを製造した。
次いで、製造後１日及び７日後の光学フィルムから、２５ｍｍ幅、１００ｍｍ長のサンプルをそれぞれ切り出した後、剥離フィルムを剥がして、無アルカリガラス（コーニング（株）製、１７３７）に貼付し、オートクレーブ（栗原製作所（株）製）にて、０．５ＭＰａ、５０℃、２０分間の条件で加圧した。
次いで、２３℃、５０％ＲＨ環境下で２４時間放置した後、引張試験機（オリエンテック（株）製、テンシロン）を用いて、剥離速度３００ｍｍ／ｍｉｎ、剥離角度１８０°の条件で粘着力を測定した。得られた結果を表２に示す。
【００８１】
（２）耐久性の評価
（２）−１  浮き、剥がれ等の評価
得られた光学用粘着剤層付き偏光板について、耐久条件下における光学用粘着剤層付き偏光板の浮き、剥がれ等を評価した。
すなわち、得られた光学用粘着剤層付き偏光板を、裁断装置（荻野精機製作所（株）製、スーパーカッター  ＰＮ１−６００）により、２３３ｍｍ×３０９ｍｍサイズに調整した後、製造から１日後に、剥離フィルムを剥がして無アルカリガラス（コーニング（株）製、１７３７）に貼合させた。
次いで、オートクレーブ（栗原製作所（株）製）にて、０．５ＭＰａ、５０℃、２０分間の条件で加圧した。その後、６０℃／相対湿度９０％ＲＨ、及び８０℃／ｄｒｙの各耐久条件の環境下に投入し、２００時間後に、１０倍率ルーペを用いて観察を行い、以下の判定基準で耐久性を評価した。得られた結果を表２に示す。
○：４辺において、外周端部から０．６ｍｍ以上に欠点がないもの。
×：４辺のいずれか１辺に、外周端部から０．６ｍｍ以上に浮き、剥がれ、発泡、スジなどの０．１ｍｍ以上の粘着剤の外観異常欠点があるもの。
【００８２】
（２）−２  光漏れの評価
得られた粘着剤層付き偏光板について、耐久条件下における光漏れを評価した。
すなわち、得られた粘着剤層付き偏光板を、裁断装置（荻野精機製作所（株）製、スーパーカッター  ＰＮ１−６００）により、２３３ｍｍ×３０９ｍｍサイズに調整した後、剥離フィルムを剥がして無アルカリガラス（コーニング（株）製、１７３７）に貼合させた。
次いで、オートクレーブ（栗原製作所（株）製）にて、０．５ＭＰａ、５０℃、２０分間の条件で加圧した。なお、上述の貼合は、無アルカリガラスの表裏に、偏光板の偏光軸がクロスニコル状態になるように行った。
次いで、この状態で８０℃、２００時間放置後、２３℃、相対湿度５０％の環境下に２時間放置して、以下に示す方法で光漏れ性を評価した。
すなわち、大塚電子（株）製、ＭＣＰＤ−２０００を用い、図２に示す各領域の明度を測定し、明度差ΔＬ*を、下記式にて求めた。得られた結果を、表２に示す。
なお、ΔＬ*の値が小さいほど光漏れが少ないことを意味する。
ΔＬ*＝［（ｂ＋ｃ＋ｄ＋ｅ）／４］−ａ
（ただし、ａ、ｂ、ｃ、ｄ及びｅは、それぞれＡ領域、Ｂ領域、Ｃ領域、Ｄ領域及びＥ領域のあらかじめ定められた測定点（各領域の中央部１箇所）における明度である。）
【００８３】
（３）ヘイズ値の評価
すなわち、光学用粘着剤組成物を、第１の剥離フィルム（リンテック（株）製、ＳＰ−ＰＥＴ３８１１）の剥離層上に、乾燥後の厚さが２５μｍになるように、ナイフ式塗工機で塗布した。
次いで、９０℃で１分間乾燥処理を施し、光学用粘着剤組成物層を形成した。
次いで、得られた光学用粘着剤組成物層の露出面側に、第１の剥離フィルムよりも軽剥離型の第２の剥離フィルム（リンテック（株）製、ＳＰ−ＰＥＴ３８０１）を貼合させた。
次いで、上述した光照射工程と同様の照射条件にて紫外線を照射し、光学用粘着剤組成物層を光硬化させ、光学用粘着剤層とした。
次いで、第２の剥離フィルムを剥がして、得られた光学用粘着剤層をソーダーライムガラスに貼合させた後、第１の剥離フィルムを剥がし、測定試料とした。
そして、得られた測定試料について、積分球式光線透過率測定装置を用いて、ＪＩＳ  Ｋ  ７１０５に準拠しながら、ヘイズ値を測定した。得られた結果を表２に示す。
【００８４】
（４）リワーク性の評価
得られた光学用粘着剤層付き偏光板について、リワーク性を評価した。
すなわち、製造後１日経過した状態の光学用粘着剤層付き偏光板から、２５ｍｍ幅、１００ｍｍ長のサンプルを切り出した後、剥離フィルムを剥がして、無アルカリガラス（コーニング（株）製、１７３７）に貼合させ、オートクレーブ（栗原製作所（株）製）にて、０．５ＭＰａ、５０℃、２０分間の条件で加熱した。
次いで、２３℃、５０％ＲＨ環境下で７日間放置した後、引張試験機（オリエンテック（株）製、テンシロン）を用いて、剥離速度３００ｍｍ／ｍｉｎ、剥離角度１８０°の条件で粘着力を測定し、下記基準に沿ってリワーク性を評価した。得られた結果を表２に示す。
○：貼合から７日後の粘着力が２５Ｎ／２５ｍｍ未満の値である。
×：貼合から７日後の粘着力が２５Ｎ／２５ｍｍ以上の値である。
【００８５】
【表１】
0005599177.tif 000002
【００８６】
【表２】
0005599177.tif 000003
【産業上の利用可能性】
【００８７】
以上詳述したように、本発明によれば、（Ａ）所定重量平均分子量を有する（メタ）アクリル酸エステル重合体と、（Ｂ）所定重量平均分子量を有する反応性（メタ）アクリル酸エステル重合体と、（Ｃ）所定の多官能（メタ）アクリレート化合物と、（Ｄ）光重合開始剤とを、所定割合で配合することによって、シーズニングを行わなくとも、環境変化によらず良好な粘着剤特性が得られ、かつ、透明性についても向上させられるようになった。
その結果、シーズニングが不要である一方で、環境変化に曝された場合であっても、光漏れの発生を効果的に抑制でき、かつ、透明性に優れた光学用粘着剤組成物等が得られるようになった。
したがって、本発明の光学用粘着剤組成物等は、液晶表示装置、プラズマ表示装置、有機エレクトロルミネッセンス装置、無機エレクトロルミネッセンス装置等の光学フィルムにおける高品質化及び低コスト化に、著しく寄与することが期待される。
【符号の説明】
【００８８】
１：光学用粘着剤組成物（層）、２：剥離フィルム、１０：光学用粘着剤（層）、１００：光学フィルム、１０１：光学フィルム基材、２００：被着体
【図１】
0005599177.tif 000004
【図２】
0005599177.tif 000005